【手続補正書】
【提出日】平成18年5月18日(2006.5.18)
【手続補正１】
【補正対象書類名】明細書
【補正対象項目名】発明の名称
【補正方法】変更
【補正の内容】
【発明の名称】ペンダントのアセトアセトネート部分を含むポリアクリル樹脂
【手続補正２】
【補正対象書類名】明細書
【補正対象項目名】特許請求の範囲
【補正方法】変更
【補正の内容】
【特許請求の範囲】
【請求項１】  コーティング組成物であって、
ポリケチミン１分子当たり平均して少なくとも２個のケチミン官能基を有するポリケチミンを含む架橋成分と、
４０℃から１５０℃の範囲にあるＴｇを持ち、かつ少なくとも２個のアセトアセテート官能基を有するポリアセトアセテートを含む結合剤成分であって、前記ポリアセトアセテートが、メタクリレートモノマー、スチレンモノマー、またはそれらを組み合わせたものを含むモノマー混合物から重合され、前記メタクリレートおよびスチレンモノマーが各々、嵩高いペンダント部分を有するポリアセトアセテートを含む結合剤成分
とを含み、
前記コーティング組成物から２時間の硬化で得られるコーティングが、４０ミクロン以上の乾燥被膜厚さにおいて約６０以上のペルソ硬度を有することを特徴とするコーティング組成物。
【手続補正３】
【補正対象書類名】明細書
【補正対象項目名】００３１
【補正方法】変更
【補正の内容】
【００３１】
本発明における使用のため有用なポリエポキシドの他の群には、エポキシノバラック樹脂が含まれる。この樹脂は、エピハロヒドリンを、一価または多価フェノールとのアルデヒドの縮合生成物と反応させることにより調製される。一例は、エピクロロヒドリンのフェノールホルムアルデヒド縮合物との反応生成物である。
【手続補正４】
【補正対象書類名】明細書
【補正対象項目名】００４６
【補正方法】変更
【補正の内容】
【００４６】
コーティング組成物の結合剤成分は、１パーセントから９０パーセントの範囲内、好ましくは５パーセントから８０パーセントの範囲内、またより好ましくは２０パーセントから６０パーセントの範囲内で、少なくとも１種のポリアセトアセテートを含み、パーセンテージは結合剤固体の合計重量を基準とする重量パーセントである。ポリアセトアセテートは少なくとも２個、好ましくは２から３０個の範囲内、より好ましくは２から２５個の範囲内、さらにより好ましくは２から１０個の範囲内、また最も好ましくは範囲内のアセトアセテート基を有する。ポリアセトアセテートは１００から５０，０００の範囲にある、好ましくは２００から４０，０００の範囲にある、またより好ましくは１０００から３５，０００の範囲にあるＧＰＣ重量平均分子量を有する。ポリアセトアセテートは約１００から約１５００、好ましくは約１００から約１０００、またより好ましくは約２００から約９５０のアセトアセテート当量（グラム／当量）を有する。ポリアセトアセテートは、４０℃から１５０℃の範囲にある、好ましくは５０℃から１００℃の範囲にある、またより好ましくは５５℃から９０℃の範囲にあるＴｇを有する。
【手続補正５】
【補正対象書類名】明細書
【補正対象項目名】００７８
【補正方法】変更
【補正の内容】
【００７８】
全ての場合で、ポリＡｃＡｃ２は、ポリＡｃＡｃ１が提供するよりも高いペルソ値を提供している。さらに、ポリＡｃＡｃ２についての値は、少しであるがケチミンの官能基の量に依存しており、得られたコーティングの表面硬度および研摩性に関してポリアセトアセテートのＴｇが重要であることを示している。
以下に、本発明の好ましい態様を示す。
１．  コーティング組成物であって、
ポリケチミン１分子当たり平均して少なくとも２個のケチミン官能基を有するポリケチミンを含む架橋成分と、
４０℃から１５０℃の範囲にあるＴｇを持ち、かつ少なくとも２個のアセトアセテート官能基を有するポリアセトアセテートを含む結合剤成分であって、前記ポリアセトアセテートが、メタクリレートモノマー、スチレンモノマー、またはそれらを組み合わせたものを含むモノマー混合物から重合され、前記メタクリレートおよびスチレンモノマーが各々、嵩高いペンダント部分を有するポリアセトアセテートを含む結合剤成分
とを含み、
前記コーティング組成物から２時間の硬化で得られるコーティングが、４０ミクロン以上の乾燥被膜厚さにおいて約６０以上のペルソ硬度を有することを特徴とするコーティング組成物。
２．  コーティング組成物であって、
ポリアミン、ポリケチミン、またはそれらを組み合わせたものを含む架橋成分であって、前記ポリアミンが、ポリアミン１分子当たり平均して少なくとも２個のアミン官能基を有し、また前記ポリケチミンが、ポリケチミン１分子当たり平均して少なくとも２個のケチミン官能基を有する架橋成分と、
５５℃から１５０℃の範囲にあるＴｇを持ち、かつ少なくとも２個のアセトアセテート官能基を有するポリアセトアセテートを含む結合剤成分であって、前記ポリアセトアセテートが、メタクリレートモノマー、スチレンモノマー、またはそれらを組み合わせたものを含むモノマー混合物から重合され、前記メタクリレートおよびスチレンモノマーが各々、嵩高いペンダント部分を有するポリアセトアセテートを含む結合剤成分
とを含み、
前記コーティング組成物から２時間の硬化で得られるコーティングが、４０ミクロン以上の乾燥被膜厚さにおいて約６０以上のペルソ硬度を有することを特徴とするコーティング組成物。
３．  前記モノマー混合物が、５重量パーセントから９０重量パーセントの範囲にある前記メタクリレートモノマー、スチレンモノマー、またはそれらを組み合わせたものを含み、全てのパーセンテージは結合剤成分の合計重量を基準にしたものであることを特徴とする１．または２．に記載のコーティング組成物。
４．  前記モノマー混合物が、１０重量パーセントから９０重量パーセントの範囲にある前記メタクリレートモノマー、スチレンモノマー、またはそれらを組み合わせたものを含み、全てのパーセンテージは結合剤成分合計重量を基準にしたものであることを特徴とする１．または２．に記載のコーティング組成物。
５．  前記ポリアセトアセテートが、１００から５０，０００の範囲にある重量平均分子量を有することを特徴とする１．または２．に記載のコーティング組成物。
６．  前記モノマー混合物が、結合剤成分の合計重量を基準にして５重量パーセントから９０重量パーセントの範囲にある、アセトアセテート官能化されたモノマーを含むことを特徴とする１．または２．に記載のコーティング組成物。
７．  前記モノマー混合物が、結合剤成分の合計重量を基準にして１０重量パーセントから９０重量パーセントの範囲にある、アセトアセテート官能性を賦与されたモノマーを含むことを特徴とする１．または２．に記載のコーティング組成物。
８．  嵩高いペンダント部分を有する前記メタクリレートモノマーが、メタクリル酸イソボルニル、メタクリル酸シクロヘキシル、メタクリル酸ｔ−ブチルシクロヘキシル、メタクリル酸トリメチルシクロヘキシル、メタクリル酸ｔ−ブチル、およびそれらを組み合わせたものからなる群から選択されることを特徴とする１．または２．に記載のコーティング組成物。
９．  嵩高いペンダント部分を有する前記スチレンモノマーが、ｔ−ブチルスチレンであることを特徴とする１．または２．に記載のコーティング組成物。
１０．  前記ポリアミンが、１００から１００，０００の範囲にある重量平均分子量を有することを特徴とする１．または２．に記載のコーティング組成物。
１１．  前記ポリアミンが、下記の式：
【化１】
2002515533.tif 000001
により表わされるケトンでブロックされ、上式中、ＲおよびＲ′は、独立に選択される、１から１２個の炭素原子を有するアルキル基であることを特徴とする１．、２．または１０．に記載のコーティング組成物。
１２．  前記ポリアミンが、
Ｉ．ビス（４−ヒドロキシフェニル）−２，２−プロパンをベースとするジグリシジルエーテルのアミンの付加物、
ＩＩ．アミンとマレイン酸ジメチルとの付加物、または
ＩＩＩ．１分子当たり少なくとも２つのアクリレート基を有し、また約１００から５０，０００の重量分子量を有するポリアクリレートから調製されるアミンの付加物
であることを特徴とする１．、２．、１０．または１１．に記載のコーティング組成物。
１３．  前記ポリケチミンが、１００から１００，０００の範囲にある重量平均分子量を有することを特徴とする１．または２．に記載のコーティング組成物。
１４．  基体の上にコーティングを作製する方法であって、前記方法が、
架橋成分を結合剤成分と混合してポットミックスを形成する工程であって、前記架橋成分がポリアミン、ポリケチミン、またはそれらを組み合わせたものを含み、前記ポリアミンが、ポリアミン１分子当たり平均して少なくとも２個のアミン官能基を有し、また前記ポリケチミンが、ポリケチミン１分子当たり平均して少なくとも２個のケチミン官能基を有する架橋成分であり、前記結合剤成分が、少なくとも２個のアセトアセテート官能基を有するポリアセトアセテートを含み、前記ポリアセトアセテートが、メタクリレートモノマー、スチレンモノマー、またはそれらを組み合わせたものを含むモノマー混合物から重合され、前記メタクリレートおよびスチレンモノマーが各々、嵩高いペンダント部分を有する結合剤成分である工程と、
前記ポットミックスの層を前記基体の表面上に塗布する工程と、
前記層を周囲条件のもとで硬化させ、前記基体の表面上に前記コーティングを形成する工程であって、２時間の硬化で前記コーティングが４０ミクロン以上の乾燥被膜厚さにおいて約６０以上のペルソ硬度を有する工程
とを含むことを特徴とする方法。
１５．  嵩高いペンダント部分を有する前記メタクリレートモノマーが、メタクリル酸イソボルニル、メタクリル酸シクロヘキシル、メタクリル酸ｔ−ブチルシクロヘキシル、メタクリル酸トリメチルシクロヘキシル、メタクリル酸ｔ−ブチル、およびそれらを組み合わせたものからなる群から選択されることを特徴とする１４．に記載の方法。
１６．  嵩高いペンダント部分を有する前記スチレンモノマーが、ｔ−ブチルスチレンであることを特徴とする１４．に記載の方法。
１７．  前記ポリアセトアセテートが、４０℃から１５０℃の範囲にあるＴｇを有することを特徴とする１４．に記載の方法。
１８．  前記基体が、自動車の車体であることを特徴とする１４．に記載の方法。